(57)【特許請求の範囲】
【請求項１】
多孔質金属基板上に分散した蓚酸ニッケルを加熱してニッケル粒子となし、該ニッケル粒子を含む燃料極を形成し、次いで電解質及び空気極を順次積層することを特徴とする固体酸化物型燃料電池の製造方法。
【請求項２】
多孔質金属基板上に蓚酸ニッケルを含むペーストを塗布した状態で加熱して燃料極を形成し、次いで電解質及び空気極を順次積層することを特徴とする固体酸化物型燃料電池の製造方法。
【請求項３】
上記ペーストが蓚酸ニッケルと共に酸素イオン伝導体を含んでいることを特徴とする請求項２に記載の固体酸化物型燃料電池の製造方法。
【請求項４】
多孔質金属基板に蓚酸ニッケルを含むスラリーを含浸させた状態で加熱して燃料極を形成し、次いで電解質及び空気極を順次積層することを特徴とする固体酸化物型燃料電池の製造方法。
【請求項５】
多孔質金属基板上に酸素イオン伝導体から成る多孔質膜を形成した後、当該多孔質膜に蓚酸ニッケルを含むスラリーを含浸させた状態で加熱して燃料極を形成し、次いで電解質及び空気極を順次積層することを特徴とする固体酸化物型燃料電池の製造方法。
【請求項６】
多孔質金属基板上に空気極、次いで電解質を形成した後、蓚酸ニッケルを含むペーストを塗布した状態で加熱して燃料極を形成することを特徴とする固体酸化物型燃料電池の製造方法。
【請求項７】
加熱温度が８００℃以下であることを特徴とする請求項１〜６のいずれか１つの項に記載の固体酸化物型燃料電池の製造方法。
【請求項８】
上記蓚酸ニッケルが針状をなしていることを特徴とする請求項１〜７のいずれか１つの項に記載の固体酸化物型燃料電池の製造方法。
【請求項９】
請求項１〜８のいずれか１つの項に記載の方法により製造されたことを特徴とする固体酸化物型燃料電池。
【発明の詳細な説明】
【技術分野】
【０００１】
本発明は、固体酸化物形燃料電池（ＳＯＦＣ：Ｓｏｌｉｄ  Ｏｘｉｄｅ  Ｆｕｅｌ  Ｃｅｌｌ）、特にその燃料極の製造方法に係わり、高温焼成の必要がなく、製造プロセスの低温化が可能な固体酸化物形燃料電池の製造方法に関するものである。
【背景技術】
【０００２】
固体酸化物形燃料電池は、電解質としてイットリア安定化ジルコニア（ＹＳＺ）などの固体酸化物から成る電解質を用い、その両側にガス透過性を備えた電極を配置した構造を備え、１０００℃近くの高温で作動する。
このような固体酸化物形燃料電池は、一般に発電効率が高いことで知られているが、電池の単位体積当たりの出力を向上するためには、セルの薄型化が必要となる。
【０００３】
固体酸化物形燃料電池の積層構造としては、アノード支持型や電解質支持型のものが知られているが、これらタイプの燃料電池においては、支持基板がセラミックス材料から成るものであるため、薄型となった場合は基板強度が担保されにくく、また、柔軟性について確保が困難となる。
また、基板強度、柔軟性の観点のみならず、セルをスタッキングする際の簡便性をも考慮すると、上記のような電極支持型や電解質支持型に較べて、金属製の支持基板を用いた金属支持型セルが望ましいことになる。
【０００４】
一方、このような固体酸化物形燃料電池の製造に際しては、電極や電解質を、例えば１０００℃以上の高温で焼成するプロセスが必要である。
例えば、特許文献１には、Ｎｉを含む燃料極を備えた固体電解質型燃料電池セルが開示されており、１１５０℃〜１３５０℃で焼成することが記載されている。
【先行技術文献】
【特許文献】
【０００５】
【特許文献１】特開２００４−１６４８６４号公報
【発明の概要】
【発明が解決しようとする課題】
【０００６】
したがって、例えば特許文献１に記載のセルに代表されるような固体酸化物形燃料電池を金属支持型セルとした場合には、金属製支持基板が高温焼成時に酸化されて、セルの内部抵抗が大きくなるという問題がある。また、昇降温による熱応力によって金属基板が変形することがあり、そのような場合には、セルのスタッキングやセル間の電気的接続に種々の不具合が生じるという問題があった。
【０００７】
本発明は、金属支持型の固体酸化物形燃料電池における上記課題を解決すべくなされたものであって、その目的とするところは、高温での焼成を必要とせず、金属基板の酸化や変形を防止することができると共に、工程の短縮化が可能な固体酸化物形燃料電池の製造方法を提供することにある。
【課題を解決するための手段】
【０００８】
本発明者らは、上記目的を達成すべく鋭意検討を重ねた結果、燃料極に含まれるＮｉの出発原料として、低温で熱分解して金属ニッケルとなる蓚酸ニッケルを用いることによって上記目的が達成できることを見出し、本発明を完成するに到った。
【０００９】
本発明は上記知見に基づくものであって、本発明の固体酸化物形燃料電池の製造方法においては、多孔質金属基板上に分散した蓚酸ニッケルを加熱してニッケル粒子としてこのニッケル粒子を含む燃料極を形成したのち、電解質及び空気極を順次積層するようにしたことを特徴とする。
また、多孔質金属基板上に蓚酸ニッケルを含むペーストを塗布した状態で加熱して燃料極を形成した後、電解質及び空気極を順次積層することを特徴としている。
【００１０】
さらに、本発明の固体酸化物形燃料電池の製造方法においては、多孔質金属基板に蓚酸ニッケルを含むスラリーを含浸させた状態で加熱して燃料極を形成し、次いで電解質及び空気極を順次積層することを特徴とする。
また、多孔質金属基板上に酸素イオン伝導体から成る多孔質膜を形成し、この多孔質膜に蓚酸ニッケルを含むスラリーを含浸させた状態で加熱して燃料極を形成した後、電解質及び空気極を順次積層するようにしたことを特徴としている。
【００１１】
さらにまた、多孔質金属基板上に空気極、次いで電解質を形成した後、この上に蓚酸ニッケルを含むペーストを塗布した状態で加熱して燃料極を形成するようになすことを特徴とする。
そして、本発明の固体酸化物形燃料電池は、本発明の上記方法によって製造されていることを特徴としている。
【発明の効果】
【００１２】
本発明においては、燃料極中のニッケル源として、蓚酸ニッケルを出発原料に用いるようにしている。
この蓚酸ニッケルは、例えばアルゴン雰囲気中において、３００℃前後の低い温度で熱分解して、金属ニッケルとなることから、高温焼成の必要がなくなり、金属基板に酸化や熱変形を引き起こすことなく、固体酸化物形燃料電池を製造することが可能になる。
【図面の簡単な説明】
【００１３】
【図１】本発明に用いる針状蓚酸ニッケルの形状例を示す走査型電子顕微鏡画像である。
【図２】図１に示した蓚酸ニッケルを熱分解して得られた針状ニッケル粒子の形状例を示す走査型電子顕微鏡画像である。
【図３】本発明の固体酸化物形燃料電池の構造例を示す断面図である。
【発明を実施するための形態】
【００１４】
以下に、本発明の固体酸化物形燃料電池の製造方法について、さらに具体的かつ詳細に説明する。
【００１５】
本発明の固体酸化物形燃料電池の製造方法においては、ニッケルの出発原料として、蓚酸ニッケル（ＮｉＣ２Ｏ４）を用いるようにしており、この蓚酸ニッケルは、上記したように、アルゴンなどの不活性ガス雰囲気において、３００℃前後の比較的低温度で金属ニッケルに熱分解する。
したがって、１０００℃以上もの高温における焼成が不要となり、高温焼成による金属基板の酸化や熱変形を防止することができ、セルの内部抵抗の低減や、寸法制度の向上が達成できる。さらに、高温焼成が不要なことから、製造設備が簡略化でき、製造工程や製造時間の短縮も可能になることから、本発明の製造方法は、金属支持型セルのみならず、他のタイプの固体酸化物形燃料電池の製造に適用した場合にも有利なものとなる。
【００１６】
このとき、上記蓚酸ニッケルとしては、針状のものであることが望ましい。針状蓚酸ニッケルは、熱分解によって針状のニッケル粒子となることから、燃料極の電子伝導性を高めることができる。
【００１７】
すなわち、燃料極の電子伝導性は、電極中のニッケル粒子が焼結によってつながり（ネットワーク）、電子伝導パスが形成されることによって確保されるが、長期的な使用では（例えば、７００℃）、ニッケル粒子同士が徐々に凝集し、伝導パスが切れてセルの抵抗が上がってしまうことがある。
これに対し、ニッケル源として針状蓚酸ニッケルを用いると、針状のニッケル粒子が形成されることによって、電極中の縦・横電子伝導パスを確保することができ、電極のオーミック抵抗が小さくなる。また、長期的な使用においても、針状ニッケル粒子は凝集し難く、電子伝導パスを長期間保持することができる。
【００１８】
このような針状蓚酸ニッケルの走査型電子顕微鏡画像を図１に示す。また、図２は、この針状蓚酸ニッケルを熱分解して得られた金属ニッケルの走査型電子顕微鏡画像を示すものであって、これらの画像から明らかなように、針状蓚酸ニッケルは、分解後も針状を保持したニッケル粒子となることが判る。
なお、このような針状蓚酸ニッケルは、例えば、後述するような方法によって得ることができる。
【００１９】
本発明の固体酸化物形燃料電池の製造方法において、具体的には、まず、多孔質金属基板上に蓚酸ニッケルを分散させた状態で加熱してニッケル粒子とし、このニッケル粒子を含む燃料極を形成する。そして、この上に、電解質及び空気極を順次積層するようになすことができる。
燃料極は、ニッケルだけでも機能するが、ＹＳＺ（イットリア安定化ジルコニア）に代表される酸素イオン伝導体を混合させることによって、反応エリアが増し、電極性能を向上させることができる。
【００２０】
また、本発明の固体酸化物形燃料電池の製造方法においては、多孔質金属基板上に、蓚酸ニッケルを含むペーストを塗布して、加熱することによって燃料極を形成することもできる。
このとき、電極性能に関する上記観点から、蓚酸ニッケルと共に、酸素イオン伝導体、例えば上記したＹＳＺや、ＳＤＣ（サマリアドープトセリア）、ＧＤＣ（ガリアドープトセリア）などが含まれたペーストを用いることが望ましい。
【００２１】
さらに、多孔質金属基板に蓚酸ニッケルを含むスラリーを含浸させて加熱し、燃料極を形成するようになすことや、多孔質金属基板上に、上記のような酸素イオン伝導体から成る多孔質膜を形成し、この多孔質膜に蓚酸ニッケルを含むスラリーを含浸させて加熱することによって燃料極を形成することもできる。
なお、ここで言うスラリーとは、蓚酸ニッケルと有機溶剤との混合液であって、有機溶剤としては、例えば、脂肪族炭化水素、芳香族炭化水素、アルコール類、グリコール類や、これらの誘導体、エステル類、ケトンなどを用いることができる。
【００２２】
そして、本発明の製造方法においては、空気極及び電解質層を先に形成すること、すなわち、多孔質金属基板上に空気極、次いで電解質を形成した後、蓚酸ニッケルを含むペーストを塗布して加熱することによって、燃料極を形成することも可能である。
【００２３】
本発明の製造方法において、蓚酸ニッケルや、これを含むスラリーやペーストの加熱は、アルゴンなどの不活性雰囲気中において、３００〜８００℃の温度範囲で行うことが望ましい。
【００２４】
図３は、本発明の製造方法によって作製された固体酸化物形燃料電池の一例を示す断面図であって、本発明の多孔質金属支持型セルの代表例である。
【００２５】
図に示す固体酸化物形燃料電池１は、高孔質金属基板２に支持された燃料極３、電解質４、空気極５を備え、上記金属基板２の上にこの順に形成されており、この例においては、上記電解質４と空気極５の間に中間層６を備えている。
【００２６】
上記高孔質金属基板２は、ＮｉやＣｒを含有する耐食鋼や合金合金、ステンレス鋼などから成り、多数の孔や空隙を備えた金属、例えば、発泡金属、パンチングメタル、金属メッシュ（金網）、エキスパンドメタル、金属不織布などから形成される。また、必要に応じて、その孔や空隙内にガス透過性と電気伝導性を備えた多孔質材を充填したものを使用することができる。
【００２７】
燃料極３としては、ニッケルだけでも機能するが、上記したように、ニッケル粒子と酸素イオン伝導体を混在させることが望ましく、この例では、ＹＳＺ中に、針状蓚酸ニッケルを熱分解させた針状ニッケル７が混合されている。このとき、ＹＳＺに替えて、上記したＳＤＣやＧＤＣを用いることが可能であることは言うまでもない。
【００２８】
電解質４の材料としては、例えば、ＹＳＺ、ＳＤＣ、ＳＳＺ（スカンジア安定化ジルコニア）、ＬＳＧＭ（ランタンガレート）などを挙げることができる。
一方、空気極５としては、基本的に、例えばＬＳＣＦ（Ｌａ１−ｘＳｒｘＣｏ１−ｙＦｅｙＯ３）、ＳＳＣ（ＳｍｘＳｒ１−ｘＣｏＯ３）、ＬＳＭ（Ｌａ１−ｘＳｒｘＭｎＯ３）などのようなぺロブスカイト系材料が用いられる。
【００２９】
中間層６は、空気極５と電解質４の反応防止のため、必要に応じて設けられる。
例えば、電解質４としてＹＳＺを、空気極としてＬＳＣＦを用いる場合、ＬａとＺｒは反応して絶縁層を作ってしまうために、例えばＳＤＣ、ＹＤＣ（イットリアドープトセリア）、ＧＤＣのようなドープ型セリア系の材料を中間層６として用いることができる。
上記した電解質４や空気極５、中間層６については、スパッタ法やガスでポジション法によって形成することができる。
【実施例】
【００３０】
以下、本発明を実施例に基づいて、具体的に説明するが、本発明はこのような実施例によって何ら限定されないことは言うまでもない。なお、本明細書において、「％」は特記しない限り質量百分率を意味するものとする。
【００３１】
実施例１
〔針状蓚酸ニッケルの合成〕
塩化ニッケル６水和物（ＮｉＣｌ２・６Ｈ２Ｏ）と蓚酸ナトリウム（Ｎａ２Ｃ２Ｏ４）を用意し、それぞれを蒸留水に溶解させた。
次に、上記塩化ニッケル水溶液とアンモニア水（２８％ＮＨ３）のを混合したのち、塩酸（ＨＣｌ）あるいは苛性ソーダ（ＮａＯＨ）の水溶液を用いて、上記混合溶液と、先に得られた蓚酸ナトリウム水溶液のｐＨ調整（ｐＨ＝９．５）を行った。
そして、ＮａＯＨで蒸留水のｐＨ値を９．５に調整した液中に、ｐＨ調整した上記混合溶液と蓚酸ナトリウム水溶液を同時に滴下（温度：３６３Ｋ、滴下速度：１．６ｄｍ３／ｓ）して、針状の蓚酸ニッケルを生成させ、攪拌によって成長させた（熟成時間：４時間）のち、ろ過した沈殿物を蒸留水で洗浄し、大気中室温で１日乾燥させることによって、針状蓚酸ニッケルを得た。
【００３２】
〔燃料極ペーストの調製〕
上記により得られた針状蓚酸ニッケルに、その含有量が８５％となるように、バインダとしてのエチルセルロース（１０％）と、分散剤である酢酸ブチルを加えて混合することにより、針状蓚酸ニッケルを含む燃料極ペーストを調製した。
【００３３】
〔燃料電池の作製〕
多孔質金属基板として、厚さ５００μｍ、径３０ｍｍのニッケル発泡体（気孔率：７０％、平均孔径：５０μｍ）を使用した。そして、この基板状上に上記燃料極ペーストを塗布し、アルゴン雰囲気中で３５０℃に加熱し、針状蓚酸ニッケルを熱分解させ、燃料極を３０μｍの厚さに形成した。
次に、上記燃料極の上に、８ＹＳＺ（８モルイットリア安定化ジルコニア）から成る電解質層をスパッタ法によって３μｍの厚さに形成した。このとき、スパッタガスとして、ガス圧０．２ＰａのＡｒを使用し、８ＹＳＺのターゲットを用いて、３００Ｗ、４００℃で加熱成膜した。
【００３４】
次いで、上記電解質層上に、同様の条件によるスパッタ法により、Ｓｍ０．２Ｃｅ０．８Ｏ２から成る中間層を２μｍの厚さに成膜した。
そして、上記により得られた中間層の上に、Ｌａ０．７Ｓｒ０．３Ｃｏ０．８Ｆｅ０．２Ｏ３から成る空気極を同じくスパッタ法によって１０μｍの厚さに形成した。このとき、スパッタガスはガス圧０．１ＰａのＡｒとし、ＬＳＣＦのターゲットを用いて、３００Ｗのパワーで成膜した。
【００３５】
実施例２
〔燃料極ペーストの調製〕
上記針状蓚酸ニッケルに替えて、高純度蓚酸ニッケル（ＮｉＣ２Ｏ４・２Ｈ２Ｏ）を使用し、これ以外は、上記実施例１に用いた燃料極ペーストの場合と同様の操作を繰り返すことによって、蓚酸ニッケルを含む燃料極ペーストを調製した。
【００３６】
〔燃料電池の作製〕
上記同様のニッケル発泡体を多孔質金属基板として使用し、この上に上記燃料極ペーストを塗布した。そして、アルゴン雰囲気中で３５０℃に加熱して蓚酸ニッケルを熱分解させ、３０μｍの厚さの燃料極を形成した。
次いで、上記により得られた燃料極の上に、８ＹＳＺから成る電解質層を上記実施例１と同様のスパッタ法によって３μｍの厚さに形成した。
【００３７】
次に、上記電解質層上に、同様の条件によるスパッタ法により、Ｓｍ０．２Ｃｅ０．８Ｏ２から成る中間層を２μｍの厚さに成膜した後、その上にＬａ０．７Ｓｒ０．３Ｃｏ０．８Ｆｅ０．２Ｏ３から成る空気極を上記実施例１と同様の条件のスパッタ法によって１０μｍの厚さに形成した。
【００３８】
実施例３
〔燃料電池の作製〕
同様のニッケル発泡体を多孔質金属基板として使用し、この上に上記実施例２で調製したものと同様の燃料極ペーストを塗布した。そして、アルゴン雰囲気中で８００℃に加熱して蓚酸ニッケルを熱分解させ、３０μｍの厚さの燃料極を形成した。
次いで、上記により得られた燃料極の上に、８ＹＳＺから成る電解質層を同様のスパッタ法によって３μｍの厚さに形成した。
【００３９】
次に、上記電解質層上に、同様の条件によるスパッタ法により、実施例２と同様の中間層を２μｍの厚さに成膜した後、その上に実施例２と同様のから成る空気極を同様の条件のスパッタ法によって１０μｍの厚さに形成した。
【００４０】
実施例４
〔燃料電池の作製〕
多孔質金属基板として、厚さ４００μｍ、径３０ｍｍのステンレス鋼金網（開口径：２０μｍ、気孔率：８０％）を使用し、この上に、実施例１で用いた針状蓚酸ニッケルを含む燃料極ペーストを塗布し、大気中、３５０℃で焼結した。次いで、この全面上に、有機溶剤中に７０％のＹＳＺを含むスラリーを滴下して含浸させた上で１００℃で３０分間乾燥する操作を１０回繰り返したのち、５００℃で焼結することによって、上記基板上に針状の酸化ニッケル粒子とＹＳＺを含む燃料極を形成した。
【００４１】
次に、上記燃料極の上に、８ＹＳＺから成る電解質層をスパッタ法によって３μｍの厚さに形成した。このとき、ガス圧０．２ＰａのＡｒをスパッタガスとし、８ＹＳＺのターゲットを用いて、３００Ｗ、５００℃で加熱成膜した。
【００４２】
そして、上記電解質層上に、同様の条件によるスパッタ法により、Ｓｍ０．２Ｃｅ０．８Ｏ２から成る中間層を２μｍの厚さに成膜した後、その上に、Ｌａ０．７Ｓｒ０．３Ｃｏ０．８Ｆｅ０．２Ｏ３から成る空気極を同じくスパッタ法によって１０μｍの厚さに形成した。このときの成膜条件は、上記実施例と同様である。
【００４３】
実施例５
〔燃料電池の作製〕
多孔質金属基板として、Ｆｅ−Ｃｒ−Ａｌ合金の繊維から成る厚さ２５０μｍ、径３０ｍｍの焼結体（気孔率：７０％、平均孔径：５０ミクロン）を使用した。
そして、上記した方法によって合成した針状蓚酸ニッケルを有機溶剤中に７０％含むスラリーを含浸させた後、アルゴン雰囲気中、３５０℃で熱分解させることによって燃料極を形成した。なお、スラリーの含浸は、上記基板をスラリー中に投入した後、引き出して乾燥させる操作を都合１０回繰り返すことによって行った。
【００４４】
次に、粒径１μｍの原料粉によるガスデポジション法によって、８ＹＳＺから成る電解質層を５μｍの厚さに形成したのち、この上に、同じく１μｍの原料粉を用いたガスデポジション法によってＳＤＣ（Ｓｍ０．２Ｃｅ０．８Ｏ２）から成る中間層を３μｍの厚さに形成した。
【００４５】
そして、上記中間層の上に、ＬＳＣＦ（Ｌａ０．７Ｓｒ０．３Ｃｏ０．８Ｆｅ０．２Ｏ３）ら成る空気極を同様のガスデポジション法によって１０μｍの厚さに形成した。
【００４６】
実施例６
〔燃料極ペーストの調製〕
上記方法によって合成した針状蓚酸ニッケルと８ＹＳＺとが７：３の質量比となるように配合し、さらにバインダとしてのエチルセルロースと、分散剤である酢酸ブチルを加えて混合することにより、針状蓚酸ニッケルとＹＳＺ（酸素イオン伝導体）を含む燃料極ペーストを調製した。
【００４７】
〔燃料電池の作製〕
多孔質金属基板として、厚さ３００μｍ、径３０ｍｍのステンレス鋼製エキスパンドメタル（目開き形状：１００×６０μｍ、気孔率：８０％）を使用し、この基板状上に上記燃料極ペーストを塗布して、Ａｒ中、５５０℃で焼結し、針状ニッケルと８ＹＳＺを含む燃料極を４０μｍの厚さに形成した。
そして、この燃料極の上に、スパッタ法によって、８ＹＳＺから成る電解質層、ＳＤＣから成る中間層及びＬＳＣＦから成る空気極をこの順序に成膜した。なお、これらの成膜方法については、上記実施例１の場合と同様の条件を採用した。
【００４８】
実施例７
〔ＹＳＺペーストの調製〕
ＹＳＺと、エチルセルロース（バインダ）と、酢酸ブチル（分散剤）とを混合することによって、酸素イオン伝導体としてＹＳＺを含むペーストを調製した。
【００４９】
〔燃料電池の作製〕
多孔質金属基板として、厚さ４００μｍ、径３０ｍｍのステンレス鋼金網（開口径：２０μｍ、気孔率：８０％）を使用し、この基板状上に、上記ＹＳＺペーストを塗布した後、６００℃で焼結して分散剤及びバインダを除去し、ＹＳＺの多孔質膜を形成した。
次に、この多孔質膜の上に、有機溶剤中に７０％の針状蓚酸ニッケルを含むスラリーを滴下して含浸させたのち、１００℃で３０分間乾燥する操作を１０回繰り返した上で、４００℃で焼結することによって、上記基板上に針状のニッケル粒子とＹＳＺを含む燃料極を形成した。
【００５０】
そして、当該燃料極上に、上記実施例１の場合と同様のスパッタ法によって、８ＹＳＺから成る電解質層、ＳＤＣから成る中間層及びＬＳＣＦから成る空気極をこの順序に成膜した。
【００５１】
実施例８
〔空気極ペーストの調製〕
ＬＳＣＦ（Ｌａ０．７Ｓｒ０．３Ｃｏ０．８Ｆｅ０．２Ｏ３）に、エチルセルロース（バインダ）と酢酸ブチル（分散剤）とを加えて混合し、上記ＬＳＣＦを８５％含有する空気極ペーストを調製した。
【００５２】
〔燃料電池の作製〕
多孔質金属基板として、厚さ４００μｍ、径３０ｍｍの上記ステンレス鋼金網を使用し、この基板状上に、上記空気極ペーストを塗布した後、大気中、８００℃で焼結して、空気極を４０μｍの厚さに形成した。
次に、この空気極上に、上記実施例１の場合と同様のスパッタ法によって、ＳＤＣから成る中間層、続いて８ＹＳＺから成る電解質層をそれぞれ成膜した。
【００５３】
そして、この電解質層の上に、上記実施例５で調整した針状蓚酸ニッケルとＹＳＺを含む燃料極ペーストを塗布し、Ａｒ中で３５０℃に加熱し、針状蓚酸ニッケルを熱分解させて燃料極を形成した。
【符号の説明】
【００５４】
１  固体酸化物形燃料電池
２  多孔質金属基板
３  燃料極
４  電解質
５  空気極
７  針状ニッケル（ニッケル粒子）
【図１】
0005598765.tif 000002
【図２】
0005598765.tif 000003
【図３】
0005598765.tif 000004